(57)【要約】  シボ加工する工程を実施しなくても、シボ模様が形成された成形品を製造する方法を提供することを課題とする。  熱可塑性樹脂及び／または熱可塑性エラストマー、並びにグラスウールを少なくとも含む溶融混練物を作製する溶融工程、前記溶融混練物を押出成形法により、押出金型の吐出口から押し出して成形品を作製する押出工程、前記押出工程で押し出された成形品を冷却する冷却工程を含むシボ模様が形成された成形品の製造方法により、課題を解決できる。
2017175514.tif 000002
【特許請求の範囲】
【請求項１】
熱可塑性樹脂及び／または熱可塑性エラストマー、並びにグラスウールを少なくとも含む溶融混練物を作製する溶融工程、
前記溶融混練物を押出成形法により、押出金型の吐出口から押し出して成形品を作製する押出工程、
前記押出工程で押し出された成形品を冷却する冷却工程、
を含む、シボ模様が形成された成形品の製造方法。
【請求項２】
前記グラスウールの含有量が、１〜２０重量％である、
請求項１に記載のシボ模様が形成された成形品の製造方法。
【請求項３】
前記押出成形法がインフレーション法又はＴダイ法で、前記成形品がフィルム、シート、または筒状体である、
請求項１又は２に記載のシボ模様が形成された成形品の製造方法。
【請求項４】
前記押出成形法が、共押出法であり、
前記成形品が、積層した多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項１又は２に記載のシボ模様が形成された成形品の製造方法。
【請求項５】
前記押出成形法が、インフレーション法による共押出又はＴダイ法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項３に記載のシボ模様が形成された成形品の製造方法。
【請求項６】
熱可塑性樹脂及び／または熱可塑性エラストマー、並びにグラスウールを少なくとも含む、
シボ模様が形成された成形品。
【請求項７】
前記グラスウールの含有量が、１〜２０重量％である、
請求項６に記載のシボ模様が形成された成形品。
【請求項８】
前記成形品がフィルム、シート、または筒状体である、
請求項６又は７に記載のシボ模様が形成された成形品。
【請求項９】
前記成形品が、多層品であり、
前記多層品の外側の層の少なくとも一方の層が、前記熱可塑性樹脂及び／または熱可塑性エラストマー、並びにグラスウールを少なくとも含む層である、
請求項６〜８の何れか一項に記載のシボ模様が形成された成形品。
【請求項１０】
前記成形品の厚さが、３μｍ〜３００μｍである、
請求項８又は９に記載のシボ模様が形成された成形品。
【発明の詳細な説明】
【技術分野】
【０００１】
本発明は、シボ模様が形成された成形品の製造方法、及びシボ模様が形成された成形品に関する。
【背景技術】
【０００２】
熱可塑性樹脂、熱可塑性エラストマー等の材料をシートまたはフィルム状に押し出した成形品は、建築用、土木用、日用品、農業用の多様な目的で使用されている。また、筒状体に押し出した成形品は、ごみ袋や化粧品・食品等を充填するチューブ等に使用されている。これら成形品は、溶融した熱可塑性樹脂、熱可塑性エラストマー等の材料を、押出金型の吐出口から押し出すことで製造することができる。【０００３】
しかしながら、熱可塑性樹脂、熱可塑性エラストマー等の材料は、種類によっては重ねた際に互いに付着して容易には剥離できなくなるブロッキング現象が生じるという問題がある。そのため、熱可塑性樹脂、熱可塑性エラストマー等の材料に、シルク粉末、ウール粉末及びキチン粉末より選ばれた１種以上であって、平均粒径が３０μｍ以下でかつ含有水分量１０ｗｔ％以下の天然有機物微粉末を１〜４０ｗｔ％含有するとともに、熱安定剤を５ｗｔ％以下含有させる方法が知られている（特許文献１参照）。【０００４】
また、成形品にシボ（凹凸）模様を形成することで見た目を高級にするとともに、ごみ袋等の薄いフィルム状の成型物の場合は、フィルム同士を剥し易くする役割をすることも知られている。成形品へのシボ模様の形成は、押出した後の熱可塑性樹脂フィルムを、少なくとも一方がシボ付ローラーである一対のローラーで押圧する方法が知られている（特許文献２参照）。
【先行技術文献】
【特許文献】
【０００５】
【特許文献１】特許第３０１４５８５号公報
【特許文献２】特開平５−３０９７３０号公報
【発明の概要】
【発明が解決しようとする課題】
【０００６】
特許文献２に記載されているシボ付ローラーで押圧する方法は、Ｔダイ法により押し出された平面状の成形品に好適に用いることができる。しかしながら、インフレーション法により成形品を製造する場合、成形品は筒状に押し出される。そのため、筒状に押し出された成形品をシボ付ローラーで押圧すると、成形品が接着してしまうという問題がある。現在のところ、インフレーション法で押し出した成形品にシボ模様を形成する方法は知られていない。【０００７】
一方、Ｔダイ法では、押出した成形品の厚さが異なる場合、厚さに応じてシボ付ローラーの間隔を調整する必要がある。また、シボ付ローラーのシボの一部が摩耗や欠損した場合はローラー全体を取り換える必要がある。Ｔダイ法によるシボ模様が形成された成形品の製造においても、より簡便な製造方法が求められている。【０００８】
本発明は、上記問題点を解決するためになされたものであり、鋭意研究を行ったところ、押出成形するための溶融混練物中にグラスウールを添加すると、驚くべきことに、シボ付ローラーで押圧等の工程（以下、従来のシボ模様を形成する工程を「シボ加工」と記載することがある。）を実施することなく、押出成形した成形品の表面にシボ模様が形成されること、を新たに見出した。【０００９】
すなわち、本発明の目的は、シボ加工を実施することなく、シボ模様が形成された成形品の製造方法、及びシボ模様が形成された成形品を提供することである。
【課題を解決するための手段】
【００１０】
本発明は、以下に示す、シボ模様が形成された成形品の製造方法、及びシボ模様が形成された成形品に関する。【００１１】
（１）熱可塑性樹脂及び／または熱可塑性エラストマー、並びにグラスウールを少なくとも含む溶融混練物を作製する溶融工程、
前記溶融混練物を押出成形法により、押出金型の吐出口から押し出して成形品を作製する押出工程、
前記押出工程で押し出された成形品を冷却する冷却工程、
を含む、シボ模様が形成された成形品の製造方法。
（２）前記グラスウールの含有量が、１〜２０重量％である、
上記（１）に記載のシボ模様が形成された成形品の製造方法。
（３）前記押出成形法がインフレーション法又はＴダイ法で、前記成形品がフィルム、シート、または筒状体である、
上記（１）又は（２）に記載のシボ模様が形成された成形品の製造方法。
（４）前記押出成形法が、共押出法であり、
前記成形品が、積層した多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
上記（１）又は（２）に記載のシボ模様が形成された成形品の製造方法。
（５）前記押出成形法が、インフレーション法による共押出又はＴダイ法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
上記（３）に記載のシボ模様が形成された成形品の製造方法。
（６）熱可塑性樹脂及び／または熱可塑性エラストマー、並びにグラスウールを少なくとも含む、
シボ模様が形成された成形品。
（７）前記グラスウールの含有量が、１〜２０重量％である、
上記（６）に記載のシボ模様が形成された成形品。
（８）前記成形品がフィルム、シート、または筒状体である、
上記（６）又は（７）に記載のシボ模様が形成された成形品。
（９）前記成形品が、多層品であり、
前記多層品の外側の層の少なくとも一方の層が、前記熱可塑性樹脂及び／または熱可塑性エラストマー、並びにグラスウールを少なくとも含む層である、
上記（６）〜（８）の何れか一に記載のシボ模様が形成された成形品。
（１０）前記成形品の厚さが、３μｍ〜３００μｍである、
上記（８）又は（９）に記載のシボ模様が形成された成形品。
【発明の効果】
【００１２】
本発明では、押出成形するための溶融混練物中にグラスウールを添加するのみで、押出成形した成形品の表面にシボ模様が形成される。したがって、シボ加工の実施が不要であることから、インフレーション法をはじめ様々な押出方法により、シボ模様が形成された成形品を製造することができる。
【図面の簡単な説明】
【００１３】
【図１】図１は、図面代用写真で、図１（Ａ）はグラスウールの写真、図１（Ｂ）はグラスファイバーの写真である。
【図２】図２は、図面代用写真で、図２（Ａ）は実施例１で作製した袋の写真、図２（Ｂ）は比較例１で作製した袋の写真である。
【図３】図３は、図面代用写真で、実施例２で作製した袋の写真である。
【図４】図４は、図面代用写真で、図４（Ａ）は実施例３で作製した２層フィルムのグラスウールを含む層側の写真、図４（Ｂ）はグラスウールを含まない層側の写真である。
【図５】図５は、図面代用写真で、図５（Ａ）は実施例４で作製した２層フィルムのグラスウールを含む層側の写真、図５（Ｂ）はグラスウールを含まない層側の写真である。
【図６】図６は、図面代用写真で、図６（Ａ）は実施例５で作製したフィルムの写真、図６（Ｂ）は比較例２で作製したフィルムの写真である。
【図７】図７は、図面代用写真で、図７（Ａ）は実施例６で作製した筒状体の写真、図７（Ｂ）は印刷を施した後の筒状体の写真、図７（Ｃ）は筒状体にキャップを締めるための螺旋を形成した写真である。
【図８】図８は、図面代用写真で、図８（Ａ）は実施例１で作製したフィルムのＸ線透過像、図８（Ｂ）は実施例５で作製したフィルムのＸ線透過像である。
【発明を実施するための形態】
【００１４】
以下に、本発明のシボ模様が形成された成形品の製造方法（以下、単に「製造方法」と記載することがある。）、及びシボ模様が形成された成形品（以下、単に「成形品」と記載することがある。）について詳しく説明する。
【００１５】
本発明の製造方法は、熱可塑性樹脂及び／または熱可塑性エラストマー（以下、「樹脂等」と記載することがある。）、並びにグラスウールを少なくとも含む溶融混練物を作製する溶融工程、前記溶融混練物を押出成形法により、押出金型の吐出口から押し出して成形品を作製する押出工程、前記押出工程で押し出された成形品を冷却する冷却工程、を少なくとも含んでいる。溶融工程、押出工程、及び冷却工程により、成形品にシボ模様を形成することができる。また、製造方法は、冷却工程の後に成形品の表面に印刷をする印刷工程等、必要に応じてその他の工程を含んでいてもよい。印刷工程等のその他の工程は、公知の方法により実施すれば良い。
【００１６】
熱可塑性樹脂は、グラスウールと混合できるものであれば、特に限定されない。例えば、汎用プラスチック、エンジニアリング・プラスチック、スーパーエンジニアリングプラスチック等、従来から使用されている熱可塑性樹脂が挙げられる。具体的には、汎用プラスチックとしては、ポリエチレン（ＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、ポリテトラフルオロエチレン（ＰＴＦＥ）、アクリロニトリルブタジエンスチレン樹脂（ＡＢＳ樹脂）、スチレンアクリロニトリルコポリマー（ＡＳ樹脂）、アクリル樹脂（ＰＭＭＡ）等が挙げられる。エンジニアリング・プラスチックとしては、ナイロンに代表されるポリアミド（ＰＡ）、ポリアセタール（ＰＯＭ）、ポリカーボネート（ＰＣ）、変性ポリフェニレンエーテル（ｍ−ＰＰＥ、変性ＰＰＥ、ＰＰＯ）、ポリブチレンテレフタレート（ＰＢＴ）、ポリエチレンテレフタレート（ＰＥＴ）、シンジオタクチックポリスチレン（ＳＰＳ）、環状ポリオレフィン（ＣＯＰ）等が挙げられる。スーパーエンジニアリングプラスチックとしては、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、ポリエーテルエーテルケトン（ＰＥＥＫ）、熱可塑性ポリイミド（ＰＩ）、ポリアミドイミド（ＰＡＩ）等が挙げられる。これら樹脂は、１種或いは２種以上を組み合わせて用いてもよい。
【００１７】
熱可塑性エラストマーは、グラスウールと混合できるものであれば、特に限定されない。例えば、エチレン−プロピレン共重合体、エチレン−プロピレン−ジエン共重合体、スチレン−ジエンブロック共重合体、スチレン−ジエン−スチレンブロック共重合体及びこれらを水素添加したもの等を使用でき、これらを併用することも可能である。また、上記の熱可塑性樹脂と熱可塑性エラストマーを併用することも可能である。
【００１８】
本発明において、グラスウールとは、繊維径が約１〜７μｍのガラス繊維が綿状になったものを意味する。図１（Ａ）は、グラスウールの写真である。一方、熱可塑性樹脂等に添加する補強材として、繊維径１０〜１８μｍのグラスファイバー（ガラス長繊維）も知られている（図１（Ｂ）参照。）。グラスファイバーは、繊維を５０〜２００本集めて所定の長さに切断したチョップドストランドとして一般的に用いられている。図１（Ａ）及び（Ｂ）に示すとおり、グラスウールとグラスファイバーは、製造方式も使用目的も全く異なるものである。なお、樹脂等にグラスファイバーを添加した場合は、インフレーション法で押し出すことができず、Ｔダイ法で押し出したとしても、グラスファイバーがシート等の成形品表面から突き出てしまうことから、簡単に破れてしまう。一方、グラスウールを添加した場合は、後述する実施例に示すとおり、成形品の表面にシボ模様を形成することができる。
【００１９】
グラスウールは、周囲に１ｍｍ程度の小孔を多数設けたスピナを高速回転させて溶融したガラスを噴出することにより製造される。この製造プロセスは一般に遠心法と呼ばれ、溶融したガラスの粘度及び回転スピードを調整することで、１〜７μｍ程度の細いグラスウールを経済的に製造することができる。なお、グラスウールは、上記の方法で製造することもできるが、市販品を用いてもよい。
【００２０】
溶融工程では、溶融した樹脂等にグラスウールを添加して溶融混練物を作製してもよいが、予めグラスウールを多く含むマスターバッチペレットを作製し、該マスターバッチペレットとグラスウールを含まないペレットとを混合してもよい。
【００２１】
グラスウールを含むマスターバッチペレットは、公知の方法で作製すればよい。なお、グラスウールは無機材料であり、一方、樹脂等は有機材料であるため、グラスウールを単に樹脂等に充填させるのみでは、グラスウールと樹脂等の接着性が弱くなる。そのため、グラスウールをシランカップリング剤で表面処理してから、樹脂等に添加してもよい。
【００２２】
シランカップリング剤としては、従来から用いられているものであれば特に限定されず、樹脂等との反応性、熱安定性等を考慮しながら決めればよい。例えば、アミノシラン系、エポキシシラン系、アリルシラン系、ビニルシラン系等のシランカップリング剤が挙げられる。これらのシランカップリング剤は、東レ・ダウコーニング社製のＺシリーズ、信越化学工業社製のＫＢＭシリーズ、ＫＢＥシリーズ、ＪＮＣ社製等の市販品を用いればよい。
【００２３】
上記シランカップリング剤は、溶媒に溶解し、グラスウールに噴霧・乾燥することで、グラスウールの表面処理をすることができる。前記グラスウールに対するシランカップリング剤の重量百分率は、０．１〜２．０ｗｔ％、好ましくは０．１５〜０．４ｗｔ％、さらに好ましくは０．２４ｗｔ％である。
【００２４】
グラスウールは、潤滑剤で表面処理してもよい。潤滑剤は、グラスウールを樹脂等に混練する際に、グラスウールの滑りがよくなり樹脂等に充填し易くなるものであれば特に制限は無く、シリコンオイル等、従来から用いられている潤滑剤を使用することができるが、カリックスアレーンが特に好ましい。シリコンはオイルであるため樹脂等との親和性に乏しいが、カリックスアレーンはフェノール樹脂であるので、グラスウールの滑りを向上する一方で、樹脂等との親和性に優れていることから、グラスウールの繊維長を維持したまま、樹脂等に充填することができる。
【００２５】
グラスウールの表面処理は、カリックスアレーンを溶解した溶液を、グラスウールに噴霧・乾燥することで行われる。上記カリックスアレーンを溶解した溶液は、公知の製法により製造することもできるが、例えば、ナノダックス社製のプラスチック改質剤ｎａｎｏｄａＸ（登録商標）を用いてもよい。グラスウールに対するプラスチック改質剤ｎａｎｏｄａＸ（登録商標）の重量百分率は、０．００１〜０．５ｗｔ％が好ましくは、０．０１〜０．３ｗｔ％がより好ましい。
【００２６】
グラスウールは、上記シランカップリング剤又は潤滑剤で処理されてもよいし、シランカップリング剤及び潤滑剤で処理されてもよい。
【００２７】
また、グラスウールは、上記のシランカップリング剤及び／又は潤滑剤による表面処理に加え、エポキシ樹脂、酢酸ビニル樹脂、酢酸ビニル共重合体樹脂、ウレタン樹脂、アクリル樹脂等の公知の皮膜形成剤で表面処理してもよい。これら皮膜形成剤は単独あるいは２種類以上を混合して使用でき、皮膜形成剤の重量百分率はシランカップリング剤に対して５〜１５倍であることが好ましい。
【００２８】
溶融工程では、樹脂等、グラスウール、並びに必要に応じて添加される各種添加剤を、単軸又は多軸の押出機、ニーダー、ミキシングローラー、バンバリーミキサー等の公知の溶融混練機を用いて、２００〜４００℃の温度で溶融混練すればよい。
【００２９】
グラスウールの含有量は、１〜２０重量％が好ましく、１〜１０重量％がより好ましく、２〜５重量％が特に好ましい。グラスウールの含有量が１重量％より少なくなると、シボ模様が形成され難くなる。一方、グラスウールの含有量が２０重量％を超えると、成形品の強度が落ちるので好ましくない。なお、本発明において「グラスウールの含有量」とは、グラスウールの重量／（熱可塑性樹脂及び／または熱可塑性エラストマーの重量）を意味する。
【００３０】
また、溶融工程では、本発明の目的を損なわない範囲で、公知の紫外線吸収剤、安定剤、酸化防止剤、可塑剤、着色剤、整色剤、難燃剤、帯電防止剤、蛍光増白剤、つや消し剤、衝撃強度改良剤等の添加剤を配合することもできる。
【００３１】
押出工程は、溶融工程で作製した溶融混練物を押出成形法により、押出金型の吐出口から押し出して成形品を製造できる方法であれば特に制限はない。例えば、環状の吐出口から溶融混練物を押し出すことで、やや肉厚の筒状の成形品を押し出すことができる。この製造方法は、化粧品や食品等を充填するチューブ等に有用である。
【００３２】
また、環状の吐出口からインフレーション法により溶融混練物を押し出して成形品を製造してもよい。インフレーション法により製造した成形品は、巻き取る前に一端を切り開いて平らなフィルムとしてもよいが、筒状体としてもよい。筒状体をシボ付ローラーで押圧すると、筒状体を構成する薄膜が接着してしまうため、従来は、インフレーション法によりシボ付の筒状体を製造することはできなかった。しかしながら、本発明では、グラスウールを樹脂等に添加することで成形品にシボ加工を実施することなくシボ模様が形成されるので、インフレーション法による筒状体の製造に特に有用である。筒状体からゴミ袋等を製造した場合、表面にシボ模様が形成されていることから、袋を簡単に開封することができる。
【００３３】
また、押出工程では、押出機の先端にＴダイと呼ばれる直線状の吐出口を持つ金型を設置し、平たく材料を押し出して連続的に成形品を製造する方法（Ｔダイ法）を用いてもよい。Ｔダイ法では、フィルムは鏡面処理された冷却ローラー（チルドローラー）を通して冷却し、最終的に巻き取られるまでの過程で端部の切り落としなどを行いフィルムの幅を調整する。従来は、ローラーの一部をシボ付ローラーとすることで、シボ模様を形成していた。しかしながら、本発明では、樹脂等にグラスウールを添加することで、フィルムの表面にシボ模様が形成されるので、シボ付ローラーを用いなくてもよい。なお、シボ（凹凸）の深さをより形成したい場合には、シボ模様が形成されたフィルムを、更にシボ付ローラーで押圧してもよい。
【００３４】
成形品は、単層でも良いし多層であってもよい。多層にする場合は、押出工程の際に、複数の素材を一度に押し出して重ねる手法である共押出を行えばよい。例えば、インフレーション法の場合、各溶融樹脂を金型手前のフィードブロック内で接触させるダイ前積層法、金型内部の経路で接触させるダイ内積層法、同心円状の複数の吐出口から吐出し接触させるダイ外積層法が挙げられる。
【００３５】
また、Ｔダイ法の場合、ダイの直前にフィードブロックを設置し、そこにアダプターを介して複数の押出機を接続するシングルマニホールド法、マルチマニホールド法が挙げられる。シングルマニホールド法は、フィードブロック内で樹脂等を接触させてからダイを通してフィルムを成型する。層の数はアダプターを交換することで設定でき、比較的簡単に多層のフィルムを得られる。マルチマニホールド法は、内部に複数のマニホールドを持つＴダイを使用し、複数の押出機から供給された樹脂を吐出口の直前で接触させ積層する。粘度差などの物性差が大きな材料を共押し出しできる上、各層の厚みを調整することも容易である。
【００３６】
なお、上記のインフレーション法及びＴダイ法の共押出は、積層した成形品の製造方法の代表的な例であり、ラミネート法等、最終的に積層した成形品が得られれば、他の製造方法であってもよい。また、一般的に、押出成形法により成形品を製造すると、押出方向と垂直方向とでは、成形品の物性が異なることが多い。しかしながら、後述する実施例に示すとおり、本発明の成形品は、グラスウールを添加することで、押出方向と垂直方向との物性の差を小さくできるという効果も生じる。
【００３７】
成形品が、積層した多層品の場合、多層品の外側の層の少なくとも一方の層が、樹脂等及びグラスウールの溶融混練物を押し出した層であることが好ましい。グラスウールを添加することで、外側の層にはシボ模様が形成されるので、高級感を与えると共に、成形品の密着を防止できる。なお、多層品の場合、樹脂等及びグラスウールの溶融混練物を押し出した層を多層品の内部の層として形成してもよい。内部の層として形成する場合、シボ模様により比表面積が大きくなるので、上下の層との接着性が向上する。
【００３８】
冷却工程は、押出された溶融混練物を公知の方法で冷却すればよく、例えば空冷等により冷却すればよい。
【００３９】
成形品の形状は、フィルム、シート、または筒状体が好ましい。なお、本発明では、ＪＩＳ（日本工業規格）に基づき、「フィルム」は「厚さが２５０μｍ未満のプラスチックの膜状のもの」、「シート」は「厚さ２５０μｍ以上のプラスチックの薄い板状のもの」を意味するものとする。成形品（フィルム、シート、筒状体）の厚さは、添加するグラスウールの直径よりは厚く、且つ押出成形法で形成できる範囲であれば特に制限はないが、約３μｍ〜３００μｍ程度が好ましく、約５μｍ〜２７５μｍ程度がより好ましく、約８μｍ〜２５０μｍ程度が更に好ましい。約３μｍ以下であると、成形品が薄すぎて破れやすくなる。また、約３００μｍ以上であると、シボ模様が形成されフィルムが密着し難くなる及び成形品の押出方向と垂直方向との物性の差を小さくできるというメリットが少なくなる。
【００４０】
なお、本発明において、「成形品」とは単層、多層にかかわらず、押出成形法により溶融混練物を押し出し、冷却したものを意味する。したがって、成形品の厚さが約３μｍ〜３００μｍとは、押出成形法により製造したシート、フィルム、又は筒状体自体の厚さを意味し、それらを、板等に張り付けた製品の厚さを意味するのではない。
【００４１】
ところで、本発明者は、熱可塑性樹脂にグラスウールを充填した複合形成材料の特許出願を行っている（特許第５２２０９３４号公報参照）。しかしながら、特許第５２２０９３４号公報に記載された複合形成材料は、熱可塑性樹脂に充填するグラスウールの繊維長を長くし且つグラスウールの充填量を多くするための発明で、物としての形態は、射出成型用のペレット及び射出成形品が記載されているのみである。一方、本発明の成形品は、押出金型の吐出口から押し出して形成されたものである。射出成型する場合は、金型の中に複合形成材料を射出することから、成形品にはシボ模様は形成されない。したがって、本発明のシボ模様が形成された成形品の製造方法及びシボ模様が形成された成形品は、特許第５２２０９３４号に記載されている製造方法及び射出成形品と異なる。
【００４２】
本発明の成形品の用途としては、防水シート、コンクリート成形防水材、屋根下地材、化粧板加飾材、床下防水材等の建築用；防水シート、パイプ保護材等の土木用；表層加飾材、内装材等の車両用；防水シート、内装材等の船舶用；化粧品ボトル、商品ボトル、ショッピング手提げ袋、レジ袋、ごみ袋等の日用品用；マルチフィルム・ビニールハウス、肥料袋、米袋、食品袋等の農業用；等が挙げられる。必要に応じて、成形品を各種用途用に切断、ヒートシール等により加工すればよい。
【００４３】
以下に実施例を掲げ、本発明を具体的に説明するが、この実施例は単に本発明の説明のため、その具体的な態様の参考のために提供されているものである。これらの例示は本発明の特定の具体的な態様を説明するためのものであるが、本願で開示する発明の範囲を限定したり、あるいは制限することを表すものではない。
【実施例】
【００４４】
［マスターバッチペレットの作製］
熱可塑性樹脂としてポリプロピレン（ＰＰ、住友化学社製ＡＺ５６４）を使用した。グラスウールは遠心法により製造され、平均繊維径は約３．６μｍであった。【００４５】
グラスウールの表面処理は、スピナから繊維化されたグラスウールに、バインダノズルよりシランカップリング剤を含む溶液を噴霧することにより行った。シランカップリング剤はアミノシランカップリング剤Ｓ３３０（ＪＮＣ社製）を用いた。グラスウールに対する重量百分率は、シランカップリング剤が０．２４ｗｔ％であった。【００４６】
この後、グラスウールを１５０℃で１時間乾燥させた後、カッタミルで平均繊維長８５０μｍに解砕処理した。押出成型器として同方向二軸混練押出機ＺＥ４０Ａ（（φ４３  Ｌ／Ｄ＝４０）、ベルストルフ社製）、計量装置として重量式スクリューフィーダＳ２１０（Ｋ−トロン社製）を用い、溶融したポリプロピレンに、グラスウールの含有量が４０重量％となるようにグラスウールを添加し混練した。混練条件は、スクリュー回転数１５０ｒｐｍ、樹脂圧力０．６Ｍｐａ、電流２６〜２７Ａ、フィード量１２Ｋｇ／ｈｒで行った。また、混練時のポリプロピレンの樹脂温度は１９０〜２８０℃、グラスウールは１００℃に加熱して添加した。混練後は、マスターバッチペレットを作製した。【００４７】
［インフレーション法による袋の作製］
＜実施例１＞
インフレーション装置として、住友重機械モダン株式会社製ＣＯ−ＭＰを用いた。先ず、グラスウールの含有量が４．５重量％となるよう、マスターバッチペレット及び高密度ポリエチレン（ＨＤＰＥ；ＰＲＩＭＥ  ＰＯＬＹＭＥＲ製  ＨＩ−ＺＥＸ７０００Ｆ）をブレンドして樹脂混合物を作製した。次に、１８０℃〜２３０℃で樹脂混合物を溶融・混練して溶融混練物を作製した。次に、環状の吐出口から溶融混練物を押し出すことで筒状体（成形品）を作製した。次いで、筒状体を適当な大きさにカットし、カットした筒状体の一部をヒートシールすることで、袋を作製した。袋の厚さは、約３５μｍであった。図２（Ａ）は実施例１で作製した袋の写真である。【００４８】
＜比較例１＞
マスターバッチペレットを加えなかった以外は、実施例１と同様の手順で袋を作製した。袋の厚さは、約２８μｍであった。図２（Ｂ）は比較例１で作製した袋の写真である。【００４９】
図２（Ａ）及び（Ｂ）から明らかなように、実施例１で作製した袋は、表面全体にシボ模様が形成されていた。一方、比較例１で作製した袋の表面は滑らかであった。【００５０】
＜実施例２＞
実施例１の高密度ポリエチレンに代え、低密度ポリエチレン（ＬＤＰＥ；住友化学製スミカセンＦ２００−０）を用い、グラスウールの含有量が２重量％となるように配合し、インフレーションの際に吹き込む空気量を調整することで、厚さを約９μｍとした以外は、実施例１と同様の手順で袋を作製した。図３は実施例２で作製した袋の写真である。図３から明らかなように、実施例２で作製した袋は、表面全体にシボ模様が形成されていた。また、袋の開口部は簡単に開くことができた。【００５１】
＜実施例３＞
次に、インフレーション法による共押出により２層フィルムを作製した。一方の層は、グラスウールの含有量が１０重量％となるように、マスターバッチペレット及び低密度ポリエチレン（ＬＤＰＥ；住友化学製スミカセンＦ２００−０）をブレンドし、２１０℃で樹脂混合物を溶融・混練して溶融混練物を作製した。他方の層は、マスターバッチペレットを添加しなかった以外は、一方の層と同様の手順で溶融混練物を作製した。次に、住友重機械モダン株式会社製ＣＯ−ＲＤダイ回転式（金型内部の経路で接触させるダイ内積層法）を用い、環状の吐出口から溶融混練物を共押出すことで２層の筒状の積層フィルムを作製した。各層の厚さは７５μｍであった。【００５２】
図４（Ａ）はグラスウールを含む層側の写真、図４（Ｂ）はグラスウールを含まない層側の写真である。図４（Ａ）及び（Ｂ）から明らかなように、グラスウールを添加した層は、表面全体にシボ模様が形成されていた。一方、グラスウールを添加しなかった層の表面は滑らかであった。また、各層は剥離することなく、強固に接着していた。【００５３】
＜実施例４＞
実施例３の低密度ポリエチレンに代え、熱可塑性エラストマーであるブチルゴム（ＪＳＲ株式会社製Ｂｕｔｙｌ０６５）を用い、一方の層のグラスウールの含有量が２重量％とした以外は、実施例３と同様に２層の積層フィルムを作製した。各層の厚さは７５μｍであった。【００５４】
図５（Ａ）はグラスウールを含む層側の写真、図５（Ｂ）はグラスウールを含まない層側の写真である。図５（Ａ）及び（Ｂ）から明らかなように、グラスウールを添加した層は、表面全体にシボ模様が形成されていた。一方、グラスウールを添加しなかった層の表面は滑らかであった。また、各層は剥離することなく、強固に接着していた。【００５５】
以上の結果より、インフレーション法により成形品を製造する際に、熱可塑性樹脂及び／または熱可塑性エラストマーにグラスウールを添加することで、特段の工程を追加することなく、表面にシボ模様が形成された成形品を製造できることが明らかとなった。【００５６】
［Ｔダイ法によるフィルムの作製］
＜実施例５＞
Ｔダイ装置は、住友重機械モダン株式会社製ＳＰＳ７０００を用いた。先ず、グラスウールの含有量が４重量％となるように、マスターバッチペレット及び高密度ポリエチレン（ＨＤＰＥ；ＰＲＩＭＥ  ＰＯＬＹＭＥＲ製  ＨＩ−ＺＥＸ７０００Ｆ）をブレンドして樹脂混合物を作製した。次に、２３０℃で樹脂混合物を溶融・混練して溶融混練物を作製した。次に、Ｔダイから溶融混練物を押し出すことでフィルムを作製した。フィルムの厚さは、３０μｍであった。図６（Ａ）は、実施例５で作製したフィルムの写真である。【００５７】
＜比較例２＞
マスターバッチペレットを加えなかった以外は、実施例５と同様の手順でフィルムを作製した。フィルムの厚さは、約２３μｍであった。図６（Ｂ）は比較例２で作製したフィルムの写真である。【００５８】
図６（Ａ）及び（Ｂ）から明らかなように、実施例５で作製したフィルムの表面にはシボ模様が形成された。一方、比較例２で作製したフィルムの表面は滑らかであった。以上の結果より、熱可塑性樹脂及び／または熱可塑性エラストマーにグラスウールを添加することで、Ｔダイ法においても、特段の工程を追加することなく、表面にシボ模様が形成された成形品を製造できることが明らかとなった。したがって、シボ付ローラーが配置されていないＴダイ装置においても、シボ模様が形成された成形品を作製することができる。【００５９】
［押出法による筒状体の作製］
＜実施例６＞
押出装置は、株式会社マース精機製のチューブ装置Ｐ−５０を用いた。先ず、グラスウールの含有量が２．５重量％となるよう、マスターバッチペレット及び高密度ポリエチレン（ＨＤＰＥ；ＰＲＩＭＥ  ＰＯＬＹＭＥＲ製  ＨＩ−ＺＥＸ５０００ＳＦ）をブレンドして樹脂混合物を作製した。次に、２３５℃で樹脂混合物を溶融・混練して溶融混練物を作製した。次に、押出し円形ダイから溶融混練物を押し出すことで筒状体を作製した。なお、実施例６の方法は、インフレーション法と異なり、溶融混練物を押し出す際に圧搾空気を送り込んでいない。なお、筒状体の厚さは、６０μｍであった。図７（Ａ）は押し出した筒状体の写真である。図７（Ａ）から明らかなように、作製した筒状体の表面にはシボ模様が形成されていた。【００６０】
図７（Ｂ）は、印刷を施した後の筒状体の写真である。従来法では、押出法により作製した筒状体の表面は鏡面状になることから、押し出した筒状体に直接印刷することは困難であったため、印刷したシールを筒状体に貼っていた。樹脂等にグラスウールを添加することで、筒状体の表面にはシボ模様が形成されるため、筒状体に直接印刷することが可能である。【００６１】
図７（Ｃ）は、加熱プレスにより、筒状体にキャップを締めるための螺旋を形成した写真である。化粧料等の内容物を充填した後にヒートシールすることで、筒状体の成形品を作製することができる。【００６２】
［インフレーション法による作製したフィルムの引張特性］
＜実施例７＞
一方の層は、グラスウールの含有量が２重量％となるように、マスターバッチペレット、ブチルゴム（ＪＳＲ株式会社製Ｂｕｔｙｌ０６５）、及びＨＤＰＥ（ＰＲＩＭＥ  ＰＯＬＹＭＥＲ製  ＨＩ−ＺＥＸ７０００Ｆ）を混合し、他方の層は、グラスウールの含有量が２重量％となるよう、マスターバッチペレット、高密度ポリエチレン（ＨＤＰＥ；ＰＲＩＭＥ  ＰＯＬＹＭＥＲ製  ＨＩ−ＺＥＸ７０００Ｆ）を混合した以外は、実施例３と同様の手順で２層の積層フィルムを作製した。各層の厚さは７５μｍであった。【００６３】
＜比較例３＞
一方の層は、高密度ポリエチレン（ＨＤＰＥ；ＰＲＩＭＥ  ＰＯＬＹＭＥＲ製  ＨＩ−ＺＥＸ７０００Ｆ）のみとし、他方の層は、高密度ポリエチレン（ＨＤＰＥ；ＰＲＩＭＥ  ＰＯＬＹＭＥＲ製  ＨＩ−ＺＥＸ７０００Ｆ）及びＬＤＰＥ（ＰＲＩＭＥ  ＰＯＬＹＭＥＲ製ＮＥＯ−ＺＥＸ２００６Ｈ）を混合した以外は、実施例３と同様の手順で２層の積層フィルムを作製した。各層の厚さは７５μｍであった。【００６４】
次に、実施例７及び比較例３で作製したフィルムの引張強度を調べた。引張試験機はＧａｌｄａｖｉｎｉ社製のＫＳ  Ｄ  ３００１：２００１を用いて、ＫＳＭ４３９４の実験条件で行った。試験結果を表１に示す。【００６５】
【表１】
2017175514.tif 000003
【００６６】
表１から明らかなように、実施例７のグラスウールを添加したフィルムは、押出方向と垂直方向の強度はほぼ同じであった。一方、比較例３のグラスウールを添加しなかったフィルムは、押出方向と垂直方向の強度が異なっていた。インフレーション法は、安価で大量にフィルムやシートを形成できる方法であるが、作製したフィルムやシートの縦方向と横方向の強度が異なることが問題の一つとして挙げられていた。しかしながら、樹脂等にグラスウールを添加することで、この問題を解決できることが明らかとなった。【００６７】
［作製したフィルムのＸ線透過像］
上記実施例１でインフレーション法により作製したフィルム、及び実施例５でＴダイ法により作製したフィルムのＸ線透過像を撮像した。Ｘ線透過像の撮影には、ＨＩＴＡＣＨＩ  ＣＳ−ＳＥＭＣＳ４８００を用い、３０ｋＶ  １８０μＡの条件で行った。図８（Ａ）は実施例１で作製したフィルムのＸ線透過像、図８（Ｂ）は実施例５で作製したフィルムのＸ線透過像である。図８（Ａ）から明らかなように、グラスウールはフィルム中でランダム方向に分散していることを確認した。上記実施例７において、樹脂等にグラスウールを添加することで、作製したフィルムやシートの縦方向と横方向の強度の差を小さくできることを確認したが、その理由として、グラスウールがフィルム中でランダム方向に分散しているためと考えられる。また、図８（Ｂ）から明らかなように、Ｔダイ法で作製したフィルムにおいても、グラスウールはランダム方向に分散していた。したがって、Ｔダイ法により作製した成形品も、縦方向及び横方向の強度の差を小さくできる。
【産業上の利用可能性】
【００６８】
本発明のシボ模様が形成された成形品の製造方法により、従来から使用されている装置を用い、且つシボ加工を実施しなくても、シボ模様が形成された成形品を製造することができる。したがって、フィルム、シート、筒状体等の製造に有用である。
【図１】
2017175514.tif 000004
【図２】
2017175514.tif 000005
【図３】
2017175514.tif 000006
【図４】
2017175514.tif 000007
【図５】
2017175514.tif 000008
【図６】
2017175514.tif 000009
【図７】
2017175514.tif 000010
【図８】
2017175514.tif 000011
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
シボ模様が形成された成形品の製造方法であって、該製造方法は、
熱可塑性樹脂及び／または熱可塑性エラストマー、並びにグラスウールを少なくとも含む溶融混練物を作製する溶融工程、
前記溶融混練物を押出成形法により、押出金型の吐出口から押し出して成形品を作製する押出工程、
前記押出工程で押し出された成形品を冷却する冷却工程、
を含み、
成形品のシボ模様は、前記溶融工程、前記押出工程、及び、前記冷却工程により形成される、
シボ模様が形成された成形品の製造方法。
【請求項２】
前記グラスウールの含有量が、１〜２０重量％である、
請求項１に記載のシボ模様が形成された成形品の製造方法。
【請求項３】
前記押出成形法がインフレーション法で、前記成形品がフィルム、シート、または筒状体である、
請求項１又は２に記載のシボ模様が形成された成形品の製造方法。
【請求項４】
前記押出成形法がＴダイ法で、前記成形品がフィルム、シート、または筒状体である、
請求項１又は２に記載のシボ模様が形成された成形品の製造方法。
【請求項５】
前記押出成形法が、共押出法であり、
前記成形品が、積層した多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項１又は２に記載のシボ模様が形成された成形品の製造方法。
【請求項６】
前記押出成形法が、インフレーション法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項３に記載のシボ模様が形成された成形品の製造方法。
【請求項７】
前記押出成形法が、Ｔダイ法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項４に記載のシボ模様が形成された成形品の製造方法。
【請求項８】
シボ模様が形成された成形品であって、該成形品は、
熱可塑性樹脂及び／または熱可塑性エラストマー、並びに、グラスウールを少なくとも含み、
前記グラスウールの含有量が、１〜２０重量％であり、
前記成形品の厚さが、３μｍ〜３００μｍである、
シボ模様が形成された成形品。
【請求項９】
前記グラスウールが、前記成形品中でランダム方向に分散している、
請求項８に記載のシボ模様が形成された成形品。
【請求項１０】
前記成形品がフィルム、シート、または筒状体である、
請求項８又は９に記載のシボ模様が形成された成形品。
【請求項１１】
前記成形品の厚さが、３μｍ〜２５０μｍであり、
前記成形品が、フィルム又は筒状体である、
請求項１０に記載のシボ模様が形成された成形品。
【請求項１２】
前記成形品の厚さが、３μｍ〜７５μｍである、
請求項１１に記載のシボ模様が形成された成形品。
【請求項１３】
前記成形品が、多層品であり、
前記多層品の外側の層の少なくとも一方の層が、前記熱可塑性樹脂及び／または熱可塑性エラストマー、並びにグラスウールを少なくとも含む層である、
請求項８〜１２の何れか一項に記載のシボ模様が形成された成形品。
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
シボ模様が形成された成形品の製造方法であって、該製造方法は、
熱可塑性樹脂及び／または熱可塑性エラストマー、並びにグラスウールを少なくとも含む溶融混練物を作製する溶融工程、
前記溶融混練物を押出成形法により、押出金型の吐出口から押し出して成形品を作製する押出工程、
前記押出工程で押し出された成形品を冷却する冷却工程、
を含み、
成形品のシボ模様は、前記溶融工程、前記押出工程、及び、前記冷却工程により形成される、
シボ模様が形成された成形品の製造方法。
【請求項２】
前記グラスウールの含有量が、１〜２０重量％である、
請求項１に記載のシボ模様が形成された成形品の製造方法。
【請求項３】
前記押出成形法がインフレーション法で、前記成形品がフィルム、シート、または筒状体である、
請求項１又は２に記載のシボ模様が形成された成形品の製造方法。
【請求項４】
前記押出成形法がＴダイ法で、前記成形品がフィルム、シート、または筒状体である、
請求項１又は２に記載のシボ模様が形成された成形品の製造方法。
【請求項５】
前記押出成形法が、共押出法であり、
前記成形品が、積層した多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項１又は２に記載のシボ模様が形成された成形品の製造方法。
【請求項６】
前記押出成形法が、インフレーション法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項３に記載のシボ模様が形成された成形品の製造方法。
【請求項７】
前記押出成形法が、Ｔダイ法による共押出であり、
前記成形品が、多層品として形成され、
前記多層品の外側の層の少なくとも一方の層が、前記熱可塑性樹脂及び／または熱可塑性エラストマー、並びにグラスウールを少なくとも含む溶融混練物を押し出すことで形成された層である、
請求項４に記載のシボ模様が形成された成形品の製造方法。
【請求項８】
シボ模様が形成された成形品であって、該成形品は、
熱可塑性樹脂及び／または熱可塑性エラストマー、並びに、グラスウールを少なくとも含み、
前記グラスウールの含有量が、１〜２０重量％であり、
前記成形品の厚さが、３μｍ〜３００μｍであり、
前記グラスウールが、前記成形品中でランダム方向に分散している、
シボ模様が形成された成形品。
【請求項９】
前記成形品がフィルム、シート、または筒状体である、
請求項８に記載のシボ模様が形成された成形品。
【請求項１０】
前記成形品の厚さが、３μｍ〜２５０μｍであり、
前記成形品が、フィルム又は筒状体である、
請求項９に記載のシボ模様が形成された成形品。
【請求項１１】
前記成形品の厚さが、３μｍ〜７５μｍである、
請求項１０に記載のシボ模様が形成された成形品。
【請求項１２】
前記成形品が、多層品であり、
前記多層品の外側の層の少なくとも一方の層が、前記熱可塑性樹脂及び／または熱可塑性エラストマー、並びにグラスウールを少なくとも含む層である、
請求項８〜１１の何れか一項に記載のシボ模様が形成された成形品。
【国際調査報告】
2017175514.tif 000012
2017175514.tif 000013
2017175514.tif 000014
2017175514.tif 000015